(57)【要約】  本発明は、このようなエレメントを含む全熱交換器エレメント（Ｅ、Ｅ’、ＰＲ、ＰＦ）および全熱交換器を提供する。さらに、本発明は、ａ）通気性シートエレメント（１）を用意する工程と、ｂ）シートエレメント（１）の少なくとも片面（１ａ、１ｂ）を水蒸気透過特性を有するポリマー薄膜（３、４）で積層する工程と、ｃ）積層シートエレメント（１）を三次元波形パターン（５、５、…）を示す所望の形状に成形する工程とを含む、そのような全熱交換器エレメントおよび全熱交換器を製造する方法を開示する。【選択図】図１
2019528419.tif 000002
【特許請求の範囲】
【請求項１】
全熱交換器エレメント（Ｅ、Ｅ’、ＰＦ、ＰＬ）の製造方法であって、
ａ）通気性シートエレメント（１）を用意する工程と、
ｂ）前記シートエレメント（１）の少なくとも片面（１ａ、１ｂ）を水蒸気透過特性を有するポリマー薄膜（３、４）で積層する工程と、
ｃ）前記積層シートエレメント（１）を三次元波形パターン（５、５、…）を示す所望の形状に成形する工程とを含む、方法。
【請求項２】
前記シートエレメント（１）のシート材料がポリマーを含む、請求項１に記載の方法。
【請求項３】
前記シートエレメント（１）が布、好ましくは不織布である、請求項１または２に記載の方法。
【請求項４】
前記布の繊維（６）のうちの好ましくは少なくとも５０重量％の割合が多成分繊維、好ましくは二成分繊維である、請求項３に記載の方法。
【請求項５】
前記積層工程ｂ）が、前記ポリマー薄膜（３、４）を前記シートエレメント（１）への結合、好ましくは熱結合、溶接、および接着のうちの少なくとも１つを含む、請求項１〜４のいずれかに記載の方法。
【請求項６】
前記シートエレメント（１）の少なくとも片面（１ａ、１ｂ）上の前記少なくとも１つのポリマー薄膜（３、４）が空気不透過性ポリマーフィルムである、請求項１〜５のいずれか一項に記載の方法。
【請求項７】
前記ポリマー薄膜（３、４）が、異なるポリマータイプの一連のポリマー層を含む多層フィルムである、請求項１〜６のいずれかに記載の方法。
【請求項８】
各ポリマー層の前記ポリマータイプが、ポリエーテルエステル、ポリエーテルアミドおよびポリエーテルウレタンからなる群から選択される、請求項７に記載の方法。
【請求項９】
前記薄いポリマー多層フィルムの総厚が５μｍ〜２００μｍの間、より好ましくは１０μｍ〜１５０μｍの間である、請求項７または８に記載の方法。
【請求項１０】
前記薄いポリマー多層フィルム内の各個々のポリマー層の厚さが１μｍ〜２０μｍの間、好ましくは４μｍ〜２０μｍの間、より好ましくは４μｍ〜１５μｍの間である、請求項７〜９のいずれかに記載の方法。
【請求項１１】
成形工程ｃ）が熱成形工程、好ましくは真空成形工程またはプリーツ加工工程である、請求項１〜１０のいずれかに記載の方法。
【請求項１２】
製造される前記全熱交換器エレメント（Ｅ、Ｅ’）の前記所定の波形パターンを画定または共画定する第１の波形成形を有する少なくとも第１の成形部品が、前記熱成形工程ｃ）に提供され使用される、請求項１１に記載の方法。
【請求項１３】
製造される前記全熱交換器エレメント（Ｅ、Ｅ’）の前記所定の波形パターンを共画定する前記第１の波形構造と相補的な第２の波形構造を有する第２の成形部品が、熱成形工程ｃ）で提供され使用される、請求項１２に記載の方法。
【請求項１４】
ノズルが、熱成形工程ｃ）に提供され使用される加圧空気源に接続されている、請求項１０〜１３のいずれかに記載の方法。
【請求項１５】
前記ノズルは、前記第１の成形部品および／または前記第２の成形部品の近傍に設けられる、請求項１４に記載の方法。
【請求項１６】
前記積層シートエレメント（１）の成形工程ｃ）の前に、前記積層シートエレメント（１）を成形温度より低い予熱温度に予熱する、請求項２〜１５のいずれかに記載の方法。
【請求項１７】
予熱が、成形工程ｃ）の成形温度より５Ｋ〜３０Ｋ低い予熱温度まで行われる、請求項１６に記載の方法。
【請求項１８】
予熱が、成形工程ｃ）の成形温度より１０Ｋ〜２０Ｋ低い予熱温度まで行われる、請求項１７に記載の方法。
【請求項１９】
前記積層シートが、その厚さ全体にわたって均一な予熱温度に予熱される、請求項１６〜１８のいずれかに記載の方法。
【請求項２０】
前記積層シートは、その表面に第１のポリマー材料および多成分繊維内部に第２のポリマー材料を有し、前記第１のポリマー材料は前記第２ポリマー材料よりも低い軟化点または融点を有する、前記多成分繊維を含む、請求項１６〜１９のいずれかに記載の方法。
【請求項２１】
少なくとも前記多成分繊維が極性官能基を有するポリマー材料を含む、請求項２０に記載の方法。
【請求項２２】
前記多成分繊維の表面の前記第１のポリマー材料のみが極性官能基を含む、請求項２０に記載の方法。
【請求項２３】
前記積層シートの前記予熱温度が、それらの表面における前記多成分繊維の前記第１のポリマー材料の融点または軟化点と、前記多成分繊維内の前記第２のポリマー材料の融点または軟化点との間の温度である、請求項２０〜２２のいずれかに記載の方法。
【請求項２４】
前記積層シートの前記予熱温度が、それらの表面における前記多成分繊維の前記第１のポリマー材料の融点と、前記多成分繊維内の前記第２のポリマー材料の融点との間の温度である、請求項２０〜２２のいずれかに記載の方法。
【請求項２５】
全熱交換器の製造方法であって、
ａ）通気性シートエレメントを用意する。
ｂ）前記シートエレメントの少なくとも片面を水蒸気透過特性を有するポリマー薄膜で積層する。
ｃ）前記積層シートエレメントを三次元波形パターンを示す所望の形状に成形する工程と、
ｄ）三次元波形パターンを示す複数の積層成形されたシートエレメントを製造するために工程ａ）、ｂ）およびｃ）を繰り返す。
ｅ）前記複数の積層成形されたシートエレメントを積み重ねる。
ｆ）積み重ねられた積層成形されたシートエレメントを互いに固定する。
【請求項２６】
ａ１）第１の通気性シートエレメントを用意する。
ｂ１）前記第１のシートエレメントの少なくとも片面を水蒸気透過特性を有するポリマー薄膜で積層する。
ｃ１）前記第１の積層シートエレメントを第１の三次元波形パターンを示す第１の所望の形状に成形する。
ｄ１）工程ａ１）、ｂ１）およびｃ１）を繰り返して、第１の三次元波形パターンを示す複数の積層成形された第１タイプのシートエレメントを製造する。
ａ２）第２の通気性シートエレメントを用意する。
ｂ２）前記第２のシートエレメントの少なくとも片面を水蒸気透過特性を有するポリマー薄膜で積層する。
ｃ２）前記第２の積層シートエレメントを第２の三次元波形パターンを示す第２の所望の形状に成形する。
ｄ２）工程ａ２）、ｂ２）およびｃ２）を繰り返して、第２の三次元波形パターンを示す複数の積層成形された第２タイプのシートエレメントを製造する。
ｅ）前記複数の積層成形された第１タイプのシートエレメントと第２タイプのシートエレメントを積み重ねて、第１タイプのシートエレメントと第２タイプのシートエレメントを互い違いにしたスタックを得る。
ｆ）前記積み重ねられた積層成形されたシートエレメントを互いに固定する。
【請求項２７】
好ましくは請求項１〜２６のいずれかで定義されるような方法を用いて製造され、通気性シートエレメント（１）および所定の三次元波形パターン（５、５、…）を含む、全熱交換器エレメント（Ｅ、Ｅ’、ＰＲ、ＰＦ）であって、
第１のポリマー薄膜（３）は、前記シートエレメント（１）の第１の側（１ａ）に積層され、および／または第２のポリマー薄膜（４）は、前記シートエレメント（１）の第２の側（１ｂ）に積層され、１つまたは両方のポリマー薄膜（３、４）は、選択的水蒸気透過のための特性を有する、全熱交換器エレメント（Ｅ、Ｅ’、ＰＲ、ＰＦ）。
【請求項２８】
前記第１のポリマー薄膜（３）と前記第２のポリマー薄膜（４）は互いに同一である、請求項２７に記載の全熱交換器エレメント（Ｅ、ＰＲ、ＰＦ）。
【請求項２９】
前記第１のポリマー薄膜（３）と前記第２のポリマー薄膜（４）は互いに異なる、請求項２７に記載の全熱交換器エレメント（Ｅ’、ＰＲ、ＰＦ）。
【請求項３０】
前記全熱交換器エレメント（Ｅ、Ｅ’、ＰＲ、ＰＦ）内の前記波形パターン（５、５、…）の波形（５）によって成形された各ダクトの長さに沿ってほぼ中間に位置するオフセット（１７）を含む、請求項２７〜２９のいずれかに記載の全熱交換器エレメント（Ｅ、Ｅ’、ＰＲ、ＰＦ）。
【請求項３１】
前記全熱交換器エレメント（Ｅ、Ｅ’、ＰＲ、ＰＦ）内の前記波形パターン（５、５、…）の波形（５）によって成形された各ダクトの長さに沿って互いに対して離間した第１のオフセット（１７１）および第２のオフセット（１７２）を含む、請求項２７〜２９のいずれかに記載の全熱交換器エレメント（Ｅ、Ｅ’、ＰＲ、ＰＦ）。
【請求項３２】
各オフセット（１７；１７１、１７２）が、前記波形パターン（５、５、…）の長手方向に延びる波形（５）内の湾曲した長手方向部分または円弧状の長手方向部分として成形される、請求項３０または３１に記載の全熱交換器エレメント（Ｅ、Ｅ’、ＰＲ、ＰＦ）。
【請求項３３】
請求項２７〜３２のいずれかにおいて定義された、少なくとも３つのシート状またはプレート状の全熱交換器エレメント（Ｅ１、Ｅ２、Ｅ３；Ｅ１’、Ｅ２’、Ｅ３’）を有する全熱交換器であって、好ましくはピンチ溶接、レーザー溶接または超音波溶接などの溶接によって、または接着によって、それらはそれぞれの三次元波形パターン（５、５、．．．）が直交または平行配向で互いに積み重ねられ固定され、流体がそこを通って流れることを可能にする直交またはパラレルフロー路を形成する、全熱交換器。
【発明の詳細な説明】
【技術分野】
【０００１】
本発明は、全熱交換器エレメントおよびそのようなエレメントを含む全熱交換器に関する。さらに、本発明は、そのような全熱交換器エレメントおよび全熱交換器を製造する方法を開示する。
【０００２】
異なる目的のために異なる種類の熱交換器を使用することはよく知られている。通常、熱交換器は、ある流体または媒体から別の流体または媒体に熱エネルギーを回収するために使用される。この種の熱エネルギーは顕在エネルギーと呼ばれる。１つの流体、通常は空気の熱エネルギーまたは顕在エネルギーは、流体がより低い温度にある最初のものに隣接して、例えばパラレルフロー、カウンターフローまたはクロスフローで流れる別のものに回収される。流体の流れを逆にすることによって、両者の間の交換はより低温の流体を生成するだろう。顕在エネルギー回収に使用される熱交換器は、通常、金属またはポリマーエレメントでできている。クロスフロー、パラレルフローまたはカウンターフロー構成があり得るので、異なる種類がある。エレメントは、流体がエレメント間を流れることができるようにそれら自体の間に流路を画定している。そのような装置は、例えば住宅用および商業用換気（ＨＲＶ）において使用される。
【０００３】
別の種類のエネルギー交換器は、空気中の水分を含むいわゆる潜在エネルギーを指す。潜在エネルギーを交換するために、乾燥剤を含浸させたセルロースまたはポリマーから製造された乾燥剤被覆金属またはポリマー基材または膜を使用することが知られている。セルロースまたはポリマーから製造されたプレートの間に、流体がプレートの表面に沿って通過することを可能にするように空気通路が画定または形成され、それによって一方の流体から他方の流体に水分を移動させる。膜は通常構造強度を持たないので、膜をフレームまたはグリッドと組み合わせることによって膜間の間隔を画定することが知られている。
【０００４】
上記の組み合わせ、すなわち熱交換および水分交換の場合、エネルギー交換器は全熱交換器と呼ばれる。これらの全熱交換器は、顕在エネルギーと潜在エネルギーの交換を可能にし、結果として総エネルギー回収をもたらす。
【０００５】
現在入手可能な膜材料はロールによって配送される。膜材料は、全熱交換器の最も重要な部分である。膜は、一種のグリッドまたはフレームに固定およびシールされ、流体が各膜層間を流れることを可能にするように配置されなければならない。したがって、既知の技術の全熱交換器が妥協案であることは明らかである。現在使用されている膜の選択的範囲および特性の結果として、それらは通常、顕在エネルギー交換を失い、潜在エネルギー交換を獲得する。
【０００６】
それぞれのエレメントから構築されたそのような全熱交換器は、例えばＷＯ０２／０７２２４２Ａ１である。グリッド上には、繊維製のそれぞれの膜が配置されている。すなわちスペーサと膜とが交互に並ぶような、隣接する膜の間に膜またはスペーサを含むグリッドは、ステープル留めされるかまたは積み重ねられ、それによって異なる空気流の方向を作り出すためにプレートの方向を変える。
【０００７】
上述した技術水準に鑑みて、本発明の目的は、全熱交換器エレメントおよび全熱交換器、ならびに各全熱交換器エレメントにおける顕在エネルギー交換と潜在エネルギー交換の両方の効率が増加し、全熱交換器エレメントおよびそのようなエレメントから作られた全熱交換器の製造コストが減少する全熱交換器の作製を可能にする製造方法を提供することである。
【０００８】
本発明の他の目的は、水蒸気に対して高い比交換面積を有する全熱交換器エレメントおよび全熱交換器、ならびにそれらの製造方法を提供することである。
【０００９】
この目的を達成するために、本発明は以下の工程を含む全熱交換器エレメントの製造方法を提供する。
ａ）通気性シートエレメントを用意する。
ｂ）シートエレメントの少なくとも片面を水蒸気透過特性を有するポリマー薄膜で積層する。
ｃ）積層シートエレメントを三次元波形パターンを示す所望の形状に成形する。
【００１０】
その結果、エレメントの一方の側からエレメントの他方の側へエレメントのほぼ全域にわたって、エレメントを横切って熱と蒸気の形で水分子との両方を移動させることができる、全熱交換器エレメントが得られる。これは今や先行技術におけるそのようなエレメントよりも高い比交換面積を有する。対照的に、二酸化炭素および臭気関連分子のような水分子よりも大きい分子またはより少ない極性の分子は、エレメントを横切るのを妨げられる。さらに、シートエレメントおよびシートエレメントの少なくとも片面に積層された選択的水蒸気透過性バリア材料は、１つの成形工程のみを用いて所望の波形形状に成形される（「１段階成形）。かくして、本発明による全熱交換器エレメントにおいては、一方では全（すなわち、顕在プラス潜在）エネルギー移動効率が増大し、他方で製造コストが減少する。
【００１１】
あるいは、この方法における工程ｂ）およびｃ）の順序は入れ替えてもよい。すなわち（まだ積層されていない）シートエレメントを三次元波形パターンを示す所望の形状に成形し、次いで成形シートの少なくとも片面を水蒸気透過特性を有するポリマー薄膜で積層する。（「２段階成形」）。
【００１２】
特に、全熱交換器エレメントを製造する方法は、積層工程ｂ）の後に切断工程を含み得る。好ましくは、工程ａ）およびｂ）の間に、典型的にはローラーから巻き出すことによって提供される空気透過性ウェブ材料と、典型的にはフィルム押出しによって提供されるポリマー薄膜とを、水蒸気透過特性を有する連続気密性のポリマー薄膜で積層された連続通気性支持層を含む連続気密性ウェブを用意するために、積層工程ｂ）において熱融着によっておよび／または接着剤によって結合する。
【００１３】
積層工程ｂ）の後に切断工程が続く。
【００１４】
第１の変形において、切断工程は、積層工程ｂ）と成形工程ｃ）との間の追加の中間工程であり得る。好ましくは、連続積層ウェブを最初に切断して、水蒸気透過特性を有する連続気密性のポリマー薄膜で積層された通気性支持層を含む別々の積層シートエレメントにする。次に、各積層シートエレメントを三次元波形パターンを示す所望の形状に成形する。言い換えれば、連続積層ウェブは、最初に切断工具を含む切断ステーションを通って供給され、次いで成形工具を含む成形ステーションを通って供給される。
【００１５】
第２の変形では、切断工程は成形工程ｃ）内の追加工程、すなわち成形工程の一部であり得る。好ましくは、連続積層ウェブは、同時に切断され、水蒸気透過特性を有する連続気密性のポリマー薄膜で積層され、三次元波形パターンを示す所望の形状を有する通気性支持層を含む別々の積層シートエレメントに成形される。言い換えれば、連続積層ウェブは、切断工具と成形工具とを含む切断兼成形ステーションを通って供給される。好ましくは、切断工具と成形工具とは互いに関連付けられ、好ましくは互いに結合される。それらは互いに強固に結合されていても、互いに弾性的に結合されていてもよい。第１の代替案として、切断工具と成形工具は、結合された切断と成形の工程の間に、成形工具が積層ウェブと係合する前に切断工具が積層ウェブと係合するような位置関係を有してもよい。第２の代案案として、切断工具と成形工具は、結合された切断と成形の工程の間に、成形工具が積層ウェブと係合すると同時に切断工具が積層ウェブと係合するような位置関係を有してもよい。第３の代案として、切断工具と成形工具は、結合された切断と成形の工程の間に、成形工具が積層ウェブに係合した後に切断工具が積層ウェブに係合するような位置関係を有してもよい。
【００１６】
水蒸気透過特性とは、少なくとも５００ｇ／ｍ２／２４時間、好ましくは少なくとも１０００ｇ／ｍ２／２４時間、さらにより好ましくは少なくとも１５００ｇ／ｍ２／２４時間、最も好ましくは少なくとも２０００ｇ／ｍ２／２４時間の水蒸気透過速度を意味する。修正ＡＳＴＭ  Ｅ  ９６〜６６Ｂによる直立カップ法を用いて測定；変更点：Ｔｗａｔｅｒ＝３０℃、Ｔａｉｒ＝２１℃、相対湿度＝６０％、空気流＝２ｍ／ｓ。
【００１７】
積層シートエレメントを三次元波形パターンを示す所望の形状に成形する工程ｃ）は、第１工程ｃ１）および第２工程ｃ２）を含み得る。
【００１８】
工程ｃ１）は、第１の方向に延在し比較的微細な構造を有する波形を有する第１の波形パターンまたは補強波形パターンを成形することを含む。第１の波形パターンは、正弦状、矩形状または三角形状の周期的プロファイルを有することができる。好ましくは、第１の波形パターンのこの第１の周期的プロファイルは０．５ｍｍから２ｍｍの周期と０．５ｍｍから１ｍｍの振幅を有する。第１の波形パターンは隣接する隆起部を含み得る。隣接する隆起部間に間隔があってもよい。すなわち、隣接する隆起部間の積層または未積層シートエレメントの空間は実質的に平坦な領域であり、隣接隆起部はシートエレメントから同じ方向または反対方向に突出してもよい。これらの個々に配置された隆起部の高さまたは深さならびに幅は、０．２ｍｍから１ｍｍであり得る。隆起間隔は、隆起幅の１〜１０倍であり得る。
この任意の第１工程ｃ１）は、全熱交換器エレメントの全体的な剛性に寄与する。
【００１９】
工程ｃ２）は、第２の方向に延在し、熱交換器プレートチャネル断面形状を画定する比較的粗い構造を有する第２の波形パターンまたは主波形パターンを成形することを含む。やはり、第２の波形パターンは、正弦状、矩形状または三角形状の周期的プロファイルを有することができるが、第１の波形パターンよりも大きい寸法を有する。好ましくは、第２の波形パターンのこの第２の周期的プロファイルは、２ｍｍから１０ｍｍの周期および２ｍｍから１０ｍｍの振幅を有する。
結果として、任意の第１工程ｃ１）および必要な第２工程ｃ２）は、二重波形および強化された剛性を有する全熱交換器エレメントを提供する。
【００２０】
第１の方向、すなわち第１の波形パターンの隆起部の方向は、第２の方向、すなわち第２の波形パターンの隆起部の方向に対してある角度、好ましくは４５°〜９０°、より好ましくは８５°〜９０°、最も好ましくは約９０°の角度を形成する。
【００２１】
シートエレメントのシート材料はポリマー、好ましくは熱可塑性ポリマーを含み得る。従って、シートエレメントは、例えば成形工程ｃ）における熱処理に適している。好ましくは、ポリスチレン（ＰＳ）、ポリ塩化ビニル（ＰＶＣ）、ポリエチレンテレフタレート（ＰＥＴ）などのビスコースまたはポリエステル、またはコポリエステルが熱可塑性ポリマーとして選択される。好ましくは、シート材料のポリマーは可塑剤を全く含まない。シート材料のポリマーは殺生物剤（殺菌剤および／または防カビ剤）を含み得る。
【００２２】
好ましい実施形態では、シートエレメントは布地、好ましくは不織布である。布は、熱可塑性繊維のみ、または熱可塑性繊維と熱硬化性繊維との組み合わせ、または熱可塑性繊維と樹脂との組み合わせ、または熱可塑性繊維と無機繊維との組み合わせを含み得る。最も好ましくは、布は、標準の熱硬化性および／または熱可塑性繊維と共に多成分または二成分繊維を含む。好ましくは、布は５０重量％を超える多成分または二成分繊維を含み、多成分または二成分繊維のみを含み得る。さらに、布は、それぞれ機械的強度および高い毛管作用（「湿度伝導率」）と共に高い熱伝導率を提供する金属繊維および／または芯繊維を含んでもよい。無機繊維は、ガラス繊維、炭化ケイ素繊維または任意の鉱物繊維であり得る。
【００２３】
あるいは、シートエレメントは、好ましくは異方性構造およびそれから生じる異方性特性を有する織布である。例えば、織布は、第１の繊維方向に厚いポリマー繊維を有し、第２の繊維方向に薄いポリマー繊維を有していてもよい。第２の繊維方向は、第１の繊維方向に対して９０°〜１００°、好ましくは約９０°であり得る。第１の繊維方向のポリマー繊維が厚いため、異方性織布は、薄いポリマー繊維の第２の繊維方向に沿った場合よりも機械的に弱められることなく（または損傷を受けることもなく）第１の繊維方向に沿ったより大きな伸張に耐えることができる。
【００２４】
あるいは、シートエレメントは、異方性構造およびそれから生じる異方性特性を有し得る不織布、および好ましくは異方性構造およびそれから生じる異方性特性を有する織布を含んでもよい。
【００２５】
シートエレメントは、さらなる強度を提供するための追加の強化繊維を含み得る。これらの強化繊維は、金属繊維、炭素繊維または熱可塑性ポリマー繊維のうちの少なくとも１つであり得る。強化繊維は、シートエレメント内で第１の一般的な方向に延びてもよい。好ましくは、強化繊維は非直線状である。特に、それらは、好ましくは１ｍｍから３ｍｍの周期および１ｍｍから３ｍｍの振幅を有する、例えば三角形状または正弦状のフラットパターンを有する波状パターンを有してもよい。あるいは、それらは、好ましくは１ｍｍ未満のらせん直径を有する、例えばらせん形状などのカーリー形状を有してもよい。
【００２６】
強化繊維は、連続繊維または最小長さ５ｍｍの短繊維であり得る。金属繊維は、１０μｍ〜２００μｍ、好ましくは２０μｍ〜１００μｍの直径を有するアルミニウム、銅、銀または鋼繊維から選択されてもよい。
【００２７】
好ましくは、波状パターンの第１の一般的な方向および／または強化繊維のカーリー形状は、熱交換器プレートチャネル断面形状を画定する第２の波形パターンの方向に対してある角度を形成する。好ましくは、それらは互いに対して４５°〜９０°の角度、より好ましくは８５°〜９０°の角度、最も好ましくは約９０°の角度を形成する。
【００２８】
工程ｃ）の間、または特に工程ｃ１）およびｃ２）の間、しかし主として工程ｃ２）の間に、非直線状強化繊維は真っ直ぐにされる。特に、波状パターンおよび／またはカーリー形状は引き伸ばされてプロファイルが平らになる。すなわち、波状パターンの振幅が減少し、その周期が増加する、および／またはカーリー／らせん形状の直径が減少し、その周期（またはピッチ）が増加する。非直線状の炭素繊維および／または金属繊維が完全に真っ直ぐにされると、シートエレメントは第１の一般的な方向に沿ってそれ以上伸びることが防止される。
【００２９】
加えて、シートエレメントが、工程ｃ）の前または間に、または特に工程ｃ１）および／またはｃ２）の前または間に、熱可塑性ポリマー繊維の軟化温度を超えて加熱された場合には、熱可塑性繊維は、局所的な延伸および／または屈曲を経ることによって変形される。成形工程ｃ）または成形工程ｃ１）およびｃ２）の後に、熱可塑性ポリマー繊維の永久変形は、全熱交換器エレメントの寸法安定性、即ち形状保持に寄与する。
【００３０】
好ましくは、炭素繊維がシートエレメント内に含まれる場合、それらは第２の（主）波形パターンの第２の方向に沿って延びる。したがって、成形工程ｃ）中または成形サブ工程ｃ２）中に、炭素繊維はいかなる屈曲も受けない。しかしながら、それらは成形工程ｃ）またはｃ２）の前後のシートエレメントの全体的な強度に寄与する。
【００３１】
好ましくは、金属繊維がシートエレメント内に含まれる場合、それらはシートエレメント内の任意の方向に沿って延びることができる。したがって、成形工程ｃ）中または成形サブ工程ｃ２）中に、たとえシートエレメントが熱可塑性ポリマー繊維の軟化温度を超えて加熱されたとしても、金属繊維は金属の冷間変形条件下で屈曲される。成形工程ｃ）または成形工程ｃ１）およびｃ２）後、金属繊維の永久変形は全熱交換器エレメントの寸法安定性、即ち形状保持に寄与する。
【００３２】
好ましくは、布の繊維は、１μｍ〜４０μｍの間、より好ましくは３μｍ〜４０μｍの間、最も好ましくは５μｍ〜２０μｍの間の繊維直径を有する。結果として、積層工程ｂ）において布が水蒸気透過特性を有するポリマー薄膜と積層されるとき、ポリマー薄膜と直接接触する布繊維は、ポリマー薄膜の表面のごく一部のみを覆うことになり、これにより、ポリマー薄膜のいかなるブロッキングも最小限に抑えることができる。さらに、熱可塑性ポリマー繊維または金属繊維について上述したように永久的に変形していなくても、工程ｃ）の間に弾性屈曲を受けるいかなる布繊維も高度の柔軟性を有し、それは成形工程ｃ）をより実施しやすくする。
【００３３】
好ましくは、シートエレメント内の繊維または布フィラメント、特にシートエレメントの非積層表面にあるものは、１〜１０ｄｔｅｘ（１ｔｅｘ＝１ｇ／１０００ｍ；１ｄｔｅｘ＝１ｇ／１００００ｍ）の線質量密度（フィラメント重量）を有することができる。このような微細繊維は、それらをアロイ化して湿気をより速く輸送する強力な吸湿効果を示す。さらに、１つのシート表面または両方のシート表面で使用されるとき、それらはより滑らかでよりざらつきの少ない表面を提供する。第１に、これは、それぞれの表面に積層された非常に薄い隣接する機能性膜層への損傷の危険性を減らすのに役立つ。第２に、これは、積層されていないシート表面に空気境界層が形成されるのを防止するのに役立つ。
【００３４】
布の繊維は、実質的に円形、三角形または楕円形の断面を有することができる。また、布の繊維は、Ｘ型または星形の断面を有してもよい。布は、好ましくは言及した種類の断面から選択される、異なる断面を有する繊維を含み得る。
【００３５】
また、布は、成形工程の後に構造的安定性を向上させるために、表面含浸、好ましくは熱可塑性または熱硬化性ポリマーを含むことができる。加えてまたは代替として、布は、成形工程ｃ）の後、架橋することができる表面含浸剤、好ましくは成形工程ｃ）の後、ＵＶ照射によって硬化させることができる樹脂を含むことができる。
【００３６】
布または全熱交換器エレメントは、その一方の面に疎水化処理された層を、そして他方の面にポリマー薄膜、すなわち単一の撥水剤含浸を含んでもよい。
【００３７】
これは、工程ｂ）において布の片面のみに水蒸気透過特性を有するポリマー薄膜で積層し、積層工程ｂ）の前、最中または後に布の他方の面に疎水化処理を施すことによって達成することができる。疎水化処理は、成形工程ｃ）の後でも実施することができる。
【００３８】
好ましくは、布の疎水化処理は積層工程ｂ）の前に行われる。すなわち、提供工程ａ）の前、最中または後である。これは、水蒸気透過特性を有するポリマー薄膜がその布に面する表面上で偶然に疎水性にされるのを防止する。
【００３９】
布または全熱交換器エレメントは、その両側に疎水化処理された層と、布または全熱交換器エレメントの第１の疎水化処理された層および第２の疎水化処理された層の間に、「平行に」延びるポリマー薄膜、すなわち二重撥水剤含浸を含み得る。
【００４０】
これは以下の工程で達成できる。
【００４１】
第１に、積層工程ｂ）の前、最中または後に、第１の布の片面または第１の布全体に疎水化処理を施すこと。
【００４２】
第２に、積層工程ｂ）の前、最中または後に、第２の布の片面または第２の布全体に疎水化処理を施すこと。
【００４３】
第３に、第１の布の片面と水蒸気透過特性を有するポリマー薄膜の第１の面とを積層すること。
【００４４】
第４に、第２の布の片面と水蒸気透過特性を有するポリマー薄膜の第２の面と積層することにより、第１の布と第２の布との間に挟まれたポリマー薄膜を有するサンドイッチ構造を作り出すこと。
【００４５】
最後に、工程ｃ）に従って、第１の布／薄膜／第２の布型サンドイッチ構造を有するこの積層シートエレメントは、三次元波形パターンを示す所望の形状に成形される。
【００４６】
好ましくは、工程３および４は同時に実施される、すなわち、第１の布および第２の布を、水蒸気透過特性を有する１つのポリマー薄膜と共積層または１工程積層して、２枚の布シートの間に挟まれたポリマー薄膜を有するサンドイッチ構造を作り出す。
【００４７】
好ましくは、第１の布および／または第２の布の疎水化処理は、積層工程ｂ）の前、すなわち布提供工程ａ）の前、最中または後に行われる。これも、水蒸気透過特性を有する任意のポリマー薄膜が、布、すなわち第１の布または第２の布に面するその表面上で誤って疎水性にされることを防止する。
【００４８】
代わりに、第１の布および／または第２の布の疎水化処理は、成形工程ｃ）の後に行われてもよい。
【００４９】
シートエレメントは、前の段落で述べた繊維の任意の組み合わせを含む一層の布から構成されていてもよい。あるいは、シートエレメントは、互いに付着し、それぞれが前の段落で述べた繊維の組み合わせの異なる１つを含む、布のいくつかの、好ましくは２つまたは３つの積み重ねられた層から構成されてもよい。
【００５０】
布のいくつかの積み重ねられた層は、異なるフィラメント重量を有してもよい。それらは、例えば１〜１０ｄｔｅｘの比較的細いフィラメントを有する第１の層、および１０から４０ｄｔｅｘの比較的粗いフィラメントを有する第２の層を含んでもよい。
【００５１】
好ましくは、より粗いまたはより重いフィラメントを有する第２の層は、ポリマー薄膜（膜）に取り付けられ、シートエレメント表面とそれに取り付けられたポリマー薄膜との間に小さな直接接触領域を提供し、したがってポリマー薄膜の活性膜表面領域を増加させる。好ましくは、より重いフィラメントの少なくとも一部は二成分繊維であり、ポリマー薄膜をより少ない接着剤でまたは全く接着剤なしでシートエレメント表面に付着させることができる。
【００５２】
あるいは、フィラメントの種類によっては、より細いフィラメントを有する第１の層をポリマー薄膜（膜）と接触させて付着させ、シートエレメント／ポリマー薄膜の界面に滑らかな表面を作り出し、波形パターンを成形する成形工程ｃ）中または第２の波形パターンを成形する成形サブ工程ｃ２）中または最終使用中にポリマーフィルムを損傷しないことは有利であり得る。
【００５３】
シートエレメント内のその位置に関係なく、より重いまたはより太いフィラメントを有する第２の層は、有孔で空気および蒸気の透過性が高いシートエレメントの層を提供するであろう。
【００５４】
さらに、シートエレメントは、シートエレメントを通る湿気の輸送を促進するために強い吸湿性を有する細いフィラメントまたは繊維を含むことができる。好ましくは、細いフィラメントまたは繊維は、ＤＩＮ５３９２４に従って測定したとき、３０秒後に少なくとも３０〜６０ｍｍの上昇高さ、より好ましくは３０秒後に少なくとも４０〜６０ｍｍの上昇高さを示す。
【００５５】
工程ｃ）または工程ｃ２）で、上部プリーツ加工工具の支持を得て真空成形により成形が行われる場合、シートエレメントは、その厚さに渡って非対称構造を有していてもよい。特に、それは、真空側に比較的微細なフィラメントを有する層を有し、金型形状の良好な複製を提供し、比較的粗いフィラメントが上部プリーツ加工工具に面し、シートエレメントに必要な構造強度を提供する。
【００５６】
シートエレメントは、互いに付着した不織布層と織布層とを含むことができる。好ましくは、織布は、上述のように、異方性構造およびそれから生じる異方性の機械的特性を有する。
【００５７】
シートエレメント内の繊維の一部、好ましくは５〜６０重量％は、中空繊維であり得る。シートエレメント内の繊維の一部、好ましくは２０〜７０重量％は二成分繊維であり得る。これらの二成分繊維は、円形および／または非円形の断面を有していてもよい。
【００５８】
シートエレメント内の繊維の一部、好ましくは５〜６０重量％は、水分の輸送を増加させるために強い吸湿性を示す親水性繊維であり得る。好ましくは、そのような吸湿繊維はそれらの表面上で親水性でありそしてそれらの中心で疎水性である。
【００５９】
シートエレメント内の繊維の一部、好ましくは５〜３０重量％は、過剰な湿気のための水緩衝剤を作るために吸水性繊維、好ましくはハイドロポリマーであり得る。
【００６０】
シートエレメントは、テクスチャ表面および／または統合グリッド構造を有することができる。結果として、このタイプのシートエレメントは、シートエレメントに取り付けられた隣接するポリマー薄膜の最小表面積を覆うであろう。統合グリッド構造は、第１の成形工程ｃ１）で成形された上述の第１の波形パターンまたは補強波形パターンであり得る。
【００６１】
シートエレメントの構造強度を増大させるための上述の手段に加えてまたはその代わりとして、
１）水流交絡および／またはスパンレース。および／または
２）表面テクスチャ処理。および／または
３）グリッド構造と第２の波形パターンまたは主波形パターンの幾何学形状に適合したパターンとの統合は、その後の積層の前に未積層シートエレメントに適用することができる。
【００６２】
シートエレメントの構造強度および成形性を増加させるための上述の手段に加えて、またはその代わりとして、シートエレメントは、シートエレメントのより高い全体強度および／またはシートエレメントの好ましい方向におけるより高い強度を提供する異方性繊維分布で作られてもよい。特に、上述のように、異方性繊維分布は、シートエレメントのいくつかの層のうちの少なくとも１つに含まれる炭素繊維、金属繊維または熱可塑性ポリマー繊維のうちの少なくとも１つによって提供され得る。
【００６３】
好ましくは、金属繊維および／または熱可塑性ポリマー繊維は、第２の（主）波形パターンの第２の方向に関して直交に近い関係で配向されているか、またはシートエレメント内のどの方向に沿って延びてもよい。好ましくは、炭素繊維は、第２の（主）波形パターンの第２の方向と平行に配向している。
【００６４】
積層工程ｂ）は、ポリマー薄膜のシートエレメントへの結合、好ましくは熱結合、溶接および／または接着を含み得る。好ましくは、ポリマーフィルムとシートエレメントとの間の結合には、熱可塑性接着剤（ホットメルト接着剤）、熱硬化性接着剤またはＵＶ硬化性接着剤を使用する。
【００６５】
好ましい実施形態では、ポリマー薄膜はモノリシック膜、すなわち個々の水分子に対して溶液拡散輸送機構を示す無孔質膜である。好ましくは、このモノリシック膜は、１００％〜３００％の間、より好ましくは１５０％〜２００％の間の最大伸びを有する。
【００６６】
さらに好ましい実施形態では、ポリマー薄膜は、異なるポリマータイプの一連のポリマー層を含む多層フィルムである。したがって、いくつかの所与のポリマータイプと共に、異なる水蒸気透過性のポリマー薄膜を、設計および製造することができる。
【００６７】
好ましくは、各ポリマー層のポリマータイプは、ポリエーテルエステル、ポリエーテルアミドおよびポリエーテルウレタンからなる群から選択される。
【００６８】
好ましくは、ポリマー多層フィルムの総厚は、５μｍ〜２００μｍの間、より好ましくは１０μｍ〜１５０μｍの間である。
【００６９】
薄いポリマー多層フィルム内の各個々のポリマー層の厚さは、１μｍ〜２０μｍの間、好ましくは４μｍ〜２０μｍの間、最も好ましくは４μｍ〜１５μｍの間であり得る。
【００７０】
一般に、ポリマーフィルムまたはポリマー層は、高い輸送速度のためにできるだけ薄くあるべきである。本発明による全熱交換器エレメントの構成において、水蒸気の輸送のための制限層は、１つのポリマー積層体の隣または２つのポリマー積層体の間に配置された三次元シートエレメントである。一方では積層の機械的強度および堅牢性を、他方では高い輸送速度を達成するために、１μｍ〜２０μｍの間、好ましくは４μｍ〜２０μｍの間、最も好ましくは４μｍ〜１５μｍの間のポリマーフィルム（積層）の厚さで設定が選択される。以下、また、三次元シートエレメントは可能な限り薄くそして可能な限り透過性である。好ましくは、シートエレメントは、２００μｍ〜６００μｍ、好ましくは３００μｍ〜５００μｍの厚さを有する布である。好ましくは、シートエレメントは、布体積の１０％〜６５％、好ましくは布体積の２０％〜５０％の繊維体積部分を有する布である。
【００７１】
好ましくは、ポリマー薄膜の熱可塑性ポリマーは可塑剤を含まない。代わりに、ポリマー薄膜は殺生物剤（殺菌剤および／または防カビ剤）を含んでもよい。殺生物剤は、ポリマー上のバクテリアや真菌の増殖を防止するのを助け、そしてそれ故に洗浄することなくより長い操作期間を達成するだろう。
【００７２】
熱可塑性ポリマーに関して上述したように、成形工程ｃ）はプリーツ加工工程または熱成形工程、好ましくは真空成形工程であり得る。製造される全熱交換器エレメントの所定の波形パターンを共画定する第１の波形成形部を有する少なくとも第１の成形部品（例えば下側工具）が熱成形工程において提供される。少なくとも第１の成形部品に加えて、第１の波形成形部と相補的な第２の波形成形部を有する第２の成形部品（例えば上側工具）、および／または製造される全熱交換器エレメントの所定の波形パターンを共画定する成形真空が、熱成形工程において提供される。
【００７３】
好ましくは、第１の成形部品の特定の所定の成形温度で、または第１および第２の成形部品の特定の所定の成形温度での積層シートエレメントの実際の成形作業より前に、積層シートエレメントは、成形温度より数度低い予熱温度まで、好ましくはその成形温度以下５Ｋ〜３０Ｋの予熱温度まで、より好ましくはその成形温度以下１０Ｋ〜２０Ｋに予熱される。プリーツ加工のため、積層シートの予熱温度は低くてもよい。好ましくは、プリーツ加工のため、予熱温度は、積層シートの成形温度より１０Ｋ〜４０Ｋ低く、より好ましくは、１５Ｋ〜３０Ｋ低い。
【００７４】
好ましくは、成形工程の前に、積層シートをその厚さ全体にわたって均一な予熱温度に予熱する。これにより、すべてのポリマー繊維をそれらの軟化温度または溶融温度近くまで加熱することが可能になる。好ましくは、積層シートの内側布は、その表面に第１のポリマー材料および多成分繊維内部に第２のポリマー材料を有し、第１のポリマー材料は第２のポリマー材料よりも低い軟化点または融点を有する、多成分繊維を含む。好ましくは、多成分繊維は二成分繊維である。
【００７５】
好ましくは、少なくとも多成分繊維は極性官能基を有するポリマー材料を含む。より好ましくは、多成分繊維の表面の少なくとも第１のポリマー材料は極性官能基を含む。あるいは、多成分繊維の表面の第１のポリマー材料のみが極性官能基を含む。
【００７６】
好ましくは、多成分繊維が積層シートに含まれるとき、積層シートの予熱温度は、それらの表面における多成分繊維の第１のポリマー材料の融点または軟化点と、多成分繊維内の第２のポリマー材料の融点または軟化点との間の温度である。
【００７７】
あるいは、多成分繊維が積層シートに含まれる場合、積層シートの予熱温度は、それらの表面における多成分繊維の第１のポリマー材料の融点と多成分繊維内の第２のポリマー材料の融点との間の温度である。
【００７８】
好ましくは、成形温度は、内部加熱された第１および／または第２の成形部品によって提供される。
【００７９】
好ましくは、予熱温度は、まだ成形されていない積層シートを電磁放射（例えば赤外線またはマイクロ波周波数）および／または機械的波（例えば超音波周波数）にさらすことによって提供される。
【００８０】
本発明はまた、好ましくは、第１のポリマー薄膜がシートエレメントの第１の面に積層され、および／または第２のポリマー薄膜がシートエレメントの第２の面に積層され、両方のポリマー薄膜は水蒸気透過特性を有する、シートエレメントおよび所定の波形パターンを含む、前段落に規定した方法を使用して製造される、全熱交換器エレメントも提供する。
【００８１】
第１のポリマー薄膜と第２のポリマー薄膜とは同一であってもよい。シートエレメントの両面を積層すると、優れた衛生特性を有する全熱交換器エレメントが得られる。シートエレメントの片面のみが積層されている場合、シート材料の熱可塑性ポリマーは好ましくは疎水化処理されているおよび／または殺生物剤（殺菌剤および／または防カビ剤）を含み、また優れた衛生特性を有する全熱交換器エレメントが得られる。
【００８２】
第１のポリマー薄膜と第２のポリマー薄膜とは異なっていてもよい。これにより、全熱交換器エレメントの熱および水分移動特性を調整および最適化するためのさらなる自由度がもたらされる。
【００８３】
最後に、本発明は、前段落のいずれかで定義された少なくとも３つのシート状またはプレート状の全熱交換器エレメントを有し、それらはそれぞれの波形パターンが直交または平行配向で互いに積み重ねられ固定され、流体がそこを通って流れることを可能にする直交またはパラレルフロー路を形成する、全熱交換器を提供する。個々の全熱交換器エレメントは、互いに固定され、好ましくはピンチ溶接またはレーザー溶接を使用した溶接および／または好ましくはエポキシを使用した接着によってシールされてもよい。
【００８４】
この目的を達成するために、本発明は以下の工程を含む全熱交換器の製造方法を提供する。
ａ）通気性シートエレメントを用意する。
ｂ）シートエレメントの少なくとも片面を水蒸気透過特性を有するポリマー薄膜で積層する。
ｃ）積層シートエレメントを三次元波形パターンを示す所望の形状に成形する。
ｄ）三次元波形パターンを示す複数の積層成形されたシートエレメントを製造するために工程ａ）、ｂ）およびｃ）を繰り返す。
ｅ）複数の積層成形されたシートエレメントを積み重ねる。
ｆ）積み重ねられた積層成形されたシートエレメントを互いに固定する。
【００８５】
第１の変形では、積層成形されたシートエレメントは、スタック内の隣接エレメントの波形パターンが互いに平行になるように積み重ねられる。その結果、カウンターフロー全熱交換器が得られる。
【００８６】
第１の変形では、積層成形されたシートエレメントは、スタック内の隣接するエレメントの波形パターンが互いに直交するように積み重ねられる。その結果、クロスフロー全熱交換器が得られる。
【００８７】
好ましくは、この方法は以下の工程を含む。
【００８８】
ａ１）第１の通気性シートエレメントを用意する。
【００８９】
ｂ１）第１のシートエレメントの少なくとも片面を水蒸気透過特性を有するポリマー薄膜で積層する。
【００９０】
ｃ１）第１の積層シートエレメントを第１の三次元波形パターンを示す第１の所望の形状に成形する。
【００９１】
ｄ１）工程ａ１）、ｂ１）およびｃ１）を繰り返して、第１の三次元波形パターンを示す複数の積層成形された第１タイプのシートエレメントを製造する。
【００９２】
ａ２）第２の通気性シートエレメントを用意する。
ｂ２）第２のシートエレメントの少なくとも片面を水蒸気透過特性を有するポリマー薄膜で積層する。
ｃ２）第２の積層シートエレメントを第２の三次元波形パターンを示す第２の所望の形状に成形する。
【００９３】
ｄ２）工程ａ２）、ｂ２）およびｃ２）を繰り返して、第２の三次元波形パターンを示す複数の積層成形された第２タイプのシートエレメントを製造する。
【００９４】
ｅ）複数の積層成形された第１タイプのシートエレメントと第２タイプのシートエレメントを積み重ねて、第１タイプのシートエレメントと第２タイプのシートエレメントを互い違いにしたスタックを得る。
【００９５】
ｆ）積み重ねられた積層成形されたシートエレメントを互いに固定する。
【００９６】
好ましくは、第１タイプのシートエレメントは第１の形状を有し、第２タイプのシートエレメントは第１の形状と相補的な第２の形状を有する。特に、第１タイプのシートエレメントは右手側シートエレメントであり、第２タイプのシートエレメントは左手側シートエレメントである。
【図面の簡単な説明】
【００９７】
以下の説明では、本発明の２つの非限定的な実施形態が、図面を参照しながら以下にさらに詳細に記載される。
【００９８】
【図１】図１は、本発明による全熱交換器エレメントを製造する方法の概略図である。
【００９９】
【図２】図２は、本発明による全熱交換器、または本発明による複数の全熱交換器エレメントを含むその一部の概略図である。
【０１００】
【図３】図３は、本発明による全熱交換器エレメントを製造するための方法の間に製造された中間製品の一部の断面図のＳＥＭ（走査型電子顕微鏡）顕微鏡写真である。
【０１０１】
【図４】図４は、本発明による方法によって製造された全熱交換器エレメントの一部分の断面図のＳＥＭ顕微鏡写真である。
【０１０２】
【図５】図５は、本発明による全熱交換器エレメントを製造するための方法の間に製造された中間製品のより小さな部分の拡大断面図を示す、図３のものと同様のＳＥＭ顕微鏡写真である。
【０１０３】
【図６】図６は、本発明による方法によって製造された全熱交換器エレメントのより大きな部分のより小さなスケールの断面図を示す、図４のものと同様のＳＥＭ顕微鏡写真である。
【０１０４】
【図７】図７は、本発明による第１実施形態の右手側全熱交換器シートエレメントを示す概略斜視図である。
【０１０５】
【図８】図８は、本発明にようる第１実施形態の右手側全熱交換器シートエレメントを示す概略平面図である。
【０１０６】
【図９】図９は、本発明による第２実施形態の左手側全熱交換器シートエレメントを示す概略斜視図である。
【０１０７】
【図１０】図１０は、本発明による第２実施形態の左手側全熱交換器シートエレメントを示す概略平面図である。
【０１０８】
【図１１】図１１は、本発明による第２実施形態の右手側全熱交換器シートエレメントを示す概略斜視図である。
【０１０９】
【図１２】図１２は、本発明による第２実施形態の右手側全熱交換器シートエレメントを示す概略平面図である。
【０１１０】
【図１３】図１３は、一方が他方の上に積み重ねられた一対の全熱交換器シートエレメントを示す概略平面図であり、一方は図１０に示すような左手側全熱交換器シートエレメントであり、他方は図１２に示すような右手側全熱交換器シートエレメントである。
【０１１１】
図１に、本発明による全熱交換器エレメントを製造する方法の概略図を示す。中間製品の断面図、すなわち工程Ｓ１、Ｓ２およびＳ３のそれぞれの結果が示されている。
【０１１２】
第１の工程Ｓ１において、空隙または開口部２を有する通気性シートエレメント１を用意する。
【０１１３】
第２の工程Ｓ２において、シートエレメント１の両面１ａ、１ｂは、水蒸気透過特性を有するポリマー薄膜３、４で積層される。
【０１１４】
第３の工程Ｓ３において、積層シートエレメント１は、三次元波形パターン５を示す所望の形状に成形される。
【０１１５】
シートエレメント２は、熱可塑性繊維のみ、または熱硬化性繊維と熱可塑性繊維との組み合わせを含む不織布である。布は、二成分繊維を標準の熱硬化性および／または熱可塑性繊維と一緒に含んでもよい。
【０１１６】
ポリマー薄膜３、４は、異なるポリマータイプのポリマー層の配列（図示しない）を含むことができる多層フィルムである。
【０１１７】
成形工程Ｓ３は、熱成形工程、好ましくは真空成形工程である。
製造される全熱交換器エレメントＥ、Ｅ’の所定の波形パターン５を共画定する第１の波形成形部を有する少なくとも第１の成形部品（例えば下側工具、図示せず）が熱成形工程Ｓ３において使用される。少なくとも第１の成形部品に加えて、第１の波形成形部に相補的な第２の波形成形部を有する第２の成形部品（例えば上側工具、図示せず）、および／または製造される全熱交換器エレメントＥ、Ｅ’の所定の波形パターンを共画定する成形真空は、熱成形工程Ｓ３で使用される。
【０１１８】
得られた、シートエレメント１の第１の側面１ａ上に第１のポリマー薄膜３を、およびシートエレメント１の第２の側面１ｂ上に第２のポリマー薄膜４を有する全熱交換器エレメントＥは、圧搾部５ａと圧搾／延伸部５ｂとが互い違いになる波形構造体５を備える。圧搾部５ａは第１の方向（図１の水平方向）に延び、圧搾／延伸部５ｂは第１方向とは異なる第２の方向に延びている。好ましくは、全熱交換器エレメントＥの波形パターン５における第１の方向と第２の方向との間の角度αは、９０°〜１２０°、好ましくは９５°〜１０５°であり、その一例を図１に示す。あるいは、図１に示す例とは異なり、全熱交換器エレメントＥの波形パターン５における第１の方向と第２の方向との間の角度αは、８０°〜９０°、好ましくは８５°〜９０°である。
【０１１９】
図２には、本発明による第１タイプの全熱交換器Ｅ１−Ｅ２−Ｅ３または第２タイプの全熱交換器Ｅ１’−Ｅ２’−Ｅ３’の概略図が示されている。第１のタイプＥ１−Ｅ２−Ｅ３は、第１のポリマー薄膜３と第２のポリマー薄膜４（図１）が同じ種類のフィルムである複数の全熱交換器エレメントＥ１、Ｅ２、Ｅ３を含む。第２のタイプＥ１’−Ｅ２’−Ｅ３’は、第１のポリマー薄膜３と第２のポリマー薄膜４（図１）が異なる種類のフィルムである複数の全熱交換器エレメントＥ１’、Ｅ２’、Ｅ３’を含む。ここで２つのフィルム３、４のうちの１つがゼロ厚さを有する場合、すなわち、全熱交換器エレメントがシートエレメント１の一方の面１ａまたは１ｂ上に、ただ１つのポリマー薄膜３または４を有する場合を含む。
【０１２０】
図２において、全熱交換器Ｅ１−Ｅ２−Ｅ３またはＥ１’−Ｅ２’−Ｅ３’のハウジング／パッケージの外壁は、図示されていない。全熱交換器Ｅ１−Ｅ２−Ｅ３またはＥ１’−Ｅ２’−Ｅ３’の空気入口／出口部分（図示せず）には、こちらに向かう空気の流れをＯ記号で示し、向こうに離れる空気の流れをＸ記号で示すとおり、全熱交換器Ｅ１−Ｅ２−Ｅ３またはＥ１’−Ｅ２’−Ｅ３’内の隣接する空気ダクト内の空気の流れ方向が反対方向になるように、空気分配パターンが設けられる。
【０１２１】
図３は、本発明による方法の工程ｂ）の結果として、その上側１ａ上を第１のポリマー薄膜３で積層し、その下側１ｂ上を第２のポリマー薄膜４で積層した、通気性シートエレメント１の断面のＳＥＭ（走査型電子顕微鏡）顕微鏡写真を示す。
【０１２２】
積層工程ｂ）は、ポリマー薄膜３、４のシートエレメント１への結合、好ましくは熱結合および／または接着を含み得る。ポリマーフィルム３、４とシートエレメント１との結合には、熱可塑性接着剤（ホットメルト接着剤）を用いることができる。
【０１２３】
シートエレメント１は、複数の繊維６を含む不織布である。繊維６は、一方では熱可塑性繊維のみ、または熱硬化性繊維および／または鉱物繊維の組み合わせであり得、他方で熱可塑性繊維であり得る。最も好ましくは、布は、標準の熱硬化性および／または熱可塑性繊維と共に多成分または二成分繊維を含む。図３と図４とを比較することによって最もよく分かるように、図３に示す不織布シートエレメント１の繊維６は、図４に示す全熱交換器エレメントの不織布シートエレメント１の繊維６よりも密度が低い。
【０１２４】
図４は、本発明による方法の工程ｃ）の結果として、図３の積層シートエレメント１を三次元波形パターンを示す所望の形状に成形することによって製造された全熱交換器エレメントＥの一部の断面のＳＥＭ顕微鏡写真を示す。
【０１２５】
成形工程ｃ）はプリーツ加工工程または熱成形工程、好ましくは真空成形工程であり得る。製造される全熱交換器エレメントＥ、Ｅ’の所定の波形パターンを画定または共画定する第１の波形成形を有する少なくとも第１の成形部品（例えば下側工具、図示せず）が提供され、熱成形工程で使用される。少なくとも第１の成形部品に加えて、第１の波形成形部に相補的な第２の波形成形部を有する第２の成形部品（例えば上側工具、図示せず）、および／または製造される全熱交換器エレメントＥ、Ｅ’の所定の波形パターンを共画定する成形真空は、熱成形工程において提供され得る。
【０１２６】
第１の成形部品（例えば下側工具）は、真空成形工程のために真空を提供する真空源に空気圧で接続されたノズルまたはスルーホールを含むことができる。
【０１２７】
成形工程ｃ）で使用される第１の成形部品および／または第２の成形部品に加えて、好ましくは真空成形工程における真空作用を支援するために、加圧空気源に接続されたノズルを設けてもよい。これらのノズルは、第１の成形部品および／または第２の成形部品の近くに、好ましくはそれに隣接して設けることができる。好ましくは、加圧空気源は、加圧空気を加熱するための空気加熱装置を含む。
【０１２８】
熱成形工程ｃ）における第１の工具と真空源との併用は、好ましくは空気加熱装置と共に、第２の工具および／または加圧空気源によって補充することができる。結果として、これらの補充の少なくともいくつかを使用して、第１のポリマー薄膜３および任意の第２のポリマー薄膜４で積層されたシートエレメント１を第１の成形部品の第１の波形成形部に対してより強く押し付けることができ、したがって製造される全熱交換器エレメントＥの所定の波形パターンを画定または共画定する第１の成形部品の第１の波形成形部のより良好なコピーを有する全熱交換器エレメントＥが製造される。
【０１２９】
全熱交換器エレメントＥのシートエレメント１は、その繊維６が図３のシートエレメント１よりもはるかに高密度に充填されている。プリーツ加工または熱成形工程ｃ）の間に、その第１のポリマー薄膜３およびその第２のポリマー薄膜４を有する布シートエレメント１を圧縮および加熱する。プリーツ加工または熱成形工程ｃ）の間に、少なくとも熱可塑性繊維または複数の繊維６のうちの多成分もしくは二成分繊維が、軟化または部分的に溶融される。結果として、熱可塑性繊維または複数の繊維６の多成分もしくは二成分繊維の冷却および硬化の後、その第１のポリマー薄膜３およびその第２のポリマー薄膜４を有する布シートエレメント１は、布シートエレメント１内のよりコンパクトな繊維構造を有し、かつ三次元波形パターンを有する、本発明による全熱交換器エレメントＥに変換される。
【０１３０】
図５は、本発明による方法の工程ｂ）の結果として、その上面１ａ上を第１のポリマー薄膜３で積層し、その下側１ｂ上を第２のポリマー薄膜４で積層した、通気性布シートエレメント１のより小さい部分の拡大断面図を示す、図３のものと同様のＳＥＭ顕微鏡写真を示す。
【０１３１】
図６は、本発明による方法によって製造された全熱交換器エレメントＥのより大きな部分のより小さなスケールの断面図を示す、図４のものと同様のＳＥＭ顕微鏡写真を示す。
【０１３２】
図７および図８は、それぞれが本発明による第１実施形態の右手側全熱交換器シートエレメントＰＲの概略斜視図および概略平面図である。プレート状全熱交換器エレメントＰＲは、波形５、パラレルフロー／カウンターフロー領域ＰＦ上流の第１クロスフロー領域ＣＦ１、およびパラレルフロー／カウンターフロー領域ＰＦ下流の第２クロスフロー領域ＣＦ２を含む、パラレルフロー／カウンターフロー領域ＰＦを有する。複数のそのような右手側全熱交換器シートエレメントＰＲは、複数の左手側全熱交換器シートエレメントＰＬ（図示せず）と積み重ねられ、右手側の熱交換器シートエレメントＰＲと左手側全熱交換器シートエレメントＰＬを互い違いにした全熱交換器スタックを形成する。
【０１３３】
平面図において、第１および第２のクロスフロー領域ＣＦ１およびＣＦ２は、三角形の輪郭線で区切られ、すなわち三角形の形状を有する。各クロスフロー領域ＣＦ１およびＣＦ２は、それぞれ複数の空気案内壁１５および１６を備える。空気案内壁１５は、互いに略平行であり、第１クロスフロー領域ＣＦ１の三角形の一辺と略平行である。同様に、空気案内壁１６は、互いに略平行であり、第２クロスフロー領域ＣＦ２の三角形の一辺と平行である。第１クロスフロー領域ＣＦ１の空気案内壁１５および第２クロスフロー領域ＣＦ２の空気案内壁１６はどちらも、パラレルフロー／カウンターフロー領域ＰＦの波形５の方向と約４５°の角度βをなす方向に延びる。結果として、右手側全熱交換器シートエレメントＰＲと左手側全熱交換器シートエレメントＰＬを互い違いにした全熱交換器スタック内で、右手側と左手側のシートエレメントＰＲとＰＬに隣接する空気案内壁１５は、互いに対して約９０°の角度をなす方向に延び、したがって全熱交換器スタックの第１のクロスフロー領域ＣＦ１を画定する。同様に、右手側全熱交換器シートエレメントＰＲと左手側全熱交換器シートエレメントＰＬを互い違いにした全熱交換器スタック内で、右手側と左手側のシートエレメントＰＲとＰＬに隣接する空気案内壁１６は互いに対して約９０°の角度をなす方向に延び、したがって全熱交換器スタックの第２のクロスフロー領域ＣＦ２を画定する。
【０１３４】
第１の移行領域１８は、第１のクロスフロー領域ＣＦ１とパラレルフロー／カウンターフロー領域ＰＦとの間に延びる。第２の移行領域１９は、第２のクロスフロー領域ＣＦ２とパラレルフロー／カウンターフロー領域ＰＦとの間に延びる。両移行領域１８および１９は、各閉鎖端ダクトが隣接する開放端ダクトを有するように、波形５の開放端および閉鎖端、ならびに波形によって成形された平行な空気ダクトを備える。各閉鎖端ダクトの端部壁は、壁が平行な空気ダクトの長手方向に対して５°〜６０°の角度をなすように傾斜している。結果として、右手側全熱交換器シートエレメントＰＲと左手側全熱交換器シートエレメントＰＬを互い違いにした全熱交換器スタック内で、空気流に対する抵抗は、全熱交換器スタックの第１の移行領域１８および全熱交換器スタックの第２の移行領域１９内で最小化される。
【０１３５】
プレート状全熱交換器エレメントＰＲは、その外側の輪郭線に沿って複数の工程を有する。図７および図８に示す例では、プレート状全熱交換器エレメントＰＲは、第１の三角クロスフロー領域ＣＦ１の角に位置する第１の段部１１と、その一方の側のパラレルフロー／カウンターフロー領域ＰＦに沿ってほぼ中間に位置する第２の段部１２と、第２の三角クロスフロー領域ＣＦ２の角に位置する第３の段差１３と、およびその他方の側のパラレルフロー／カウンターフロー領域ＰＦに沿ってほぼ中間に位置する第４の段部１４とを有する。その結果、右手側全熱交換器シートエレメントＰＲと左手側全熱交換器シートエレメントＰＬを互い違いにした全熱交換器スタック内で、隣接する全熱交換器シートエレメントは、右手側全熱交換器シートエレメントＰＲの段部１１、１２、１３、１４を、隣接する左手側全熱交換器シートエレメントＰＬの対応する相補的な段部１１、１２、１３、１４に嵌合することにより、正しく位置決めすることができる。言い換えれば、右手側シートエレメントＰＲは「相伴って」行き、積み重ねられたシートエレメントが互いに恒久的に固定される前に、隣接する左手側シートエレメントＰＬとぴったりと嵌合する。
【０１３６】
また、プレート状の全熱交換器エレメントＰＲは、波形５によって形成された各ダクトの長さに沿ってほぼ中間に位置するオフセット１７を有する。結果として、右手側全熱交換器シートエレメントＰＲと左手側全熱交換器シートエレメントＰＬを互い違いにした全熱交換器スタック内で、隣接する全熱交換器シートエレメントは、正確に位置決めすることができ、スタッキング操作中に互いの中に滑り込むのが防止される。
【０１３７】
図９および図１０は、それぞれが本発明の第２実施形態の左手側熱交換器シートエレメントＰＬの概略斜視図および概略平面図である。プレート状全熱交換器エレメントＰＬは、波形５、パラレルフロー／カウンターフロー領域ＰＦ’下流の第１クロスフロー領域ＣＦ１’、およびパラレルフロー／カウンターフロー領域ＰＦ’上流の第２クロスフロー領域ＣＦ２’を含む、パラレルフロー／カウンターフロー領域ＰＦ’を有する。
【０１３８】
図１１および図１２は、それぞれ本発明による第２実施形態の右手側全熱交換器シートエレメントＰＲの概略斜視図および概略平面図である。プレート状全熱交換器エレメントＰＲは、波形５、パラレルフロー／カウンターフロー領域ＰＦ上流の第１クロスフロー領域ＣＦ１、およびパラレルフロー／カウンターフロー領域ＰＦ下流の第２クロスフロー領域ＣＦ２を含む、パラレルフロー／カウンターフロー領域ＰＦを有する。
【０１３９】
第２実施形態と第１実施形態との違いは、オフセットの種類と数である。それ以外は、第１および第２実施形態の右手側プレート状全熱交換器エレメントＰＲと左手側プレート状全熱交換器エレメントＰＬとは同一である。第１および第２実施形態の図面において、両方の実施形態における同一の特徴には同じ参照番号が使用されている。
【０１４０】
右手側プレート状全熱交換器エレメントＰＲ（図７および図８）および左手側プレート状全熱交換器エレメントＰＬ（図示せず）のそれぞれが、プレートエレメントＰＲおよびＰＬの波形５によって形成された各ダクトの長さに沿ってほぼ中間に位置する１つのオフセット１７を有する第１の実施形態とは異なり、第２の実施形態の右手側プレート状全熱交換器エレメントＰＲ（図１１および図１２）および左手側プレート状全熱交換器エレメントＰＬ（図９および図１０）のそれぞれは、プレートエレメントＰＲおよびＰＦの波形５によって形成された各ダクトの長さに沿って互いに対して離間した第１のオフセット１７１および第２のオフセット１７２を有する。再び、結果として、右手側全熱交換器シートエレメントＰＲと左手側全熱交換器シートエレメントＰＬを互い違いにした全熱交換器スタック内で、隣接する全熱交換器シートエレメントＰＲおよびＰＬは、正確に位置決めすることができ、機械的な力がシートに作用するスタッキング動作中、および／または熱交換器スタックまたはブロック内の隣接するパラレルフロー／カウンターフロー領域ＰＦとＰＦ’で対向する空気流間の圧力差が生じる可能性がある動作中に、互いの中に滑り込むのが防止される。
【０１４１】
第１のオフセット１７１および第２のオフセット１７２はそれぞれ、プレートエレメントＰＲおよびＰＦの長手方向に延びる波形５内に湾曲した長手方向部分としてまたは弓形の長手方向部分として成形されている。図９、図１０、図１１、図１２および図１３に示すように、右手側プレートエレメントＰＲの第１のオフセット１７１は、波形５の長手方向に対して第１の横方向に延び、左手側プレートエレメントＰＬの第１のオフセット１７１は、波形５の長手方向に対して第１の横方向とは反対の第２の横方向に延びる。同様に、右手側プレートエレメントＰＲの第２のオフセット１７２は、波形５の長手方向に対して第１の横方向とは反対の第２の横方向に延び、左手側プレートエレメントＰＬの第２のオフセット１７２は、波形５の長手方向に対して第１の横方向に延びる。
【０１４２】
ここでも、複数のそのような右手側全熱交換器シートエレメントＰＲ（図１１および図１２に示すように）は、複数のそのような左手側全熱交換器シートエレメントＰＬ（図９および図１０に示すように）と積み重ねられ、右手側全熱交換器シートエレメントＰＲと左手側全熱交換器シートエレメントＰＬを互い違いにした全熱交換器スタックを形成する。そのようなスタックにおいて、隣接するシートエレメントＰＲおよびＰＬの反対側に横方向に延びる第１のオフセット１７１は、互いの上に配置される。同様に、隣接するシートエレメントＰＲおよびＰＬの反対側に横方向に延びる第２のオフセット１７２は、互いの上に配置される。結果として、スタック内の全ての隣接する第１のオフセット１７１および全ての隣接する第２のオフセット１７２は、スタッキング動作中および／または対向する空気流間の圧力差が生じる可能性がある動作中に隣接するスタックの波形５が互いに滑り込むのを防止する。
【０１４３】
図１３は、一方が他方の上に積み重ねられた一対の全熱交換器シートエレメントを示す概略平面図であり、図１０に示すように、連続線で示されるのは左手側全熱交換器シートエレメントＰＬであり、図１２に示すように、不連続線で示されるのは右手側全熱交換器シートエレメントＰＲである。このような左手側全熱交換器シートエレメントＰＬと右手側全熱交換器シートエレメントＰＲの対は、互いの上に積み重ねられて完全な全熱交換器スタックまたはブロックを形成する。
【符号の説明】
【０１４４】
参照番号：
１  布シートエレメント
１ａ  第１の面
１ｂ  第２の面
２  空隙または開口部
３  第１のポリマー薄膜
４  第２のポリマー薄膜
５  波形
５ａ  圧搾部
５ｂ  圧搾および／または延伸部
Ｓ１  準備工程
Ｓ２  積層工程
Ｓ３  成形工程（共成形）
Ｏ  こちらに向かう空気の流れ方向
Ｘ  向こうに離れる空気の流れ方向
６  繊維
α  角度（波形パターン）
ＰＲ  プレート状全熱交換器エレメント、右手側
ＰＬ  プレート状全熱交換器エレメント、左手側
１１  段部
１２  段部
１３  段部
１４  段部
ＣＦ１  ＰＲの第１のクロスフロー領域
ＣＦ２  ＰＲの第２のクロスフロー領域
ＰＦ  ＰＲのパラレルフロー／カウンターフロー領域
ＣＦ１’ＰＬの第１のクロスフロー領域
ＣＦ２’ＰＬの第２のクロスフロー領域
ＰＦ’ＰＬのパラレルフロー／カウンターフロー領域
１５  空気案内壁（ＣＦ１での）
１６  空気案内壁（ＣＦ２での）
１７    オフセット
１７１  第１のオフセット
１７２  第２のオフセット
１８    第１の移行領域（ＣＦ１側）
１９    第２の移行領域（ＣＦ２側）
β  波形と空気案内壁の方向の間の角度
【図１】
2019528419.tif 000003
【図２】
2019528419.tif 000004
【図３】
2019528419.tif 000005
【図４】
2019528419.tif 000006
【図５】
2019528419.tif 000007
【図６】
2019528419.tif 000008
【図７】
2019528419.tif 000009
2019528419.tif 000010
【図８】
2019528419.tif 000011
2019528419.tif 000012
【図９】
2019528419.tif 000013
【図１０】
2019528419.tif 000014
【図１１】
2019528419.tif 000015
【図１２】
2019528419.tif 000016
【図１３】
2019528419.tif 000017
【国際調査報告】
2019528419.tif 000018
2019528419.tif 000019